【手続補正書】
【提出日】平成19年2月16日(2007.2.16)
【手続補正１】
【補正対象書類名】明細書
【補正対象項目名】特許請求の範囲
【補正方法】変更
【補正の内容】
【特許請求の範囲】
【請求項１】ポリアミン−エピハロヒドリン樹脂を貯蔵安定にするための方法であって、ＣＰＤ−形成種を含むポリアミン−エピハロヒドリンを含む組成物を、少なくとも１種の薬剤と、ＣＰＤ形成種を、禁止、減少及び除去の少なくとも１つをする条件下に処理して、ゲル化貯蔵安定な、減じられたＣＰＤ−形成の樹脂を得ることを含み、この減じられたＣＰＤ−形成性ポリアミン−エピハロヒドリン樹脂を含む組成物が２週間５０℃、ｐＨ約２．５〜３．５で貯蔵したときに約２５０ｐｐｍ未満の乾燥基準のＣＰＤを含む、前記の方法。
【請求項２】少なくとも１種の薬剤が少なくとも１種の酸性薬剤を含む、請求項１に記載の方法。
【請求項３】少なくとも１種の薬剤が少なくとも１種の塩基性薬剤を含む、請求項１に記載の方法。
【請求項４】少なくとも１種の薬剤が少なくとも１種の酵素剤を含む、請求項１に記載の方法。
【請求項５】紙製品を調製するための方法であって、
ＣＰＤ−形成種を含むポリアミン−エピハロヒドリンを含む組成物を、少なくとも１種の薬剤と、ＣＰＤ形成種を、禁止、減少及び除去の少なくとも１つをする条件下に処理して、ゲル化貯蔵安定な、減じられたＣＰＤ−形成の樹脂を得ること；及び
ＣＰＤ形成性が減じられたポリアミン−エピハロヒドリン樹脂を含む紙製品を形成し、その結果、ＣＰＤ形成性が減じられた樹脂の少なくとも１重量％の添加量に補正したときに、紙製品が約２５０ｐｐｂ未満のＣＰＤを含む、前記の方法。
【請求項６】請求項１に記載の方法によって製造される樹脂によって処理された紙。
【補正対象書類名】明細書
【補正対象項目名】０３５５
【補正方法】変更
【補正内容】
【０３５５】
本発明を特別の手段、材料及び態様に関して説明してきたが、本発明が開示された具体的なものに限定されず、特許請求の範囲内に均等な全てのものに広がることが理解されるべきである。
［本発明の態様］
［１］ ポリアミン−エピハロヒドリン樹脂を貯蔵安定にするための方法であって、ＣＰＤ−形成種を含むポリアミン−エピハロヒドリンを含む組成物を、少なくとも１種の薬剤と、ＣＰＤ形成種を、禁止、減少及び除去の少なくとも１つをする条件下に処理して、ゲル化貯蔵安定な、減じられたＣＰＤ−形成の樹脂を得ることを含み、この減じられたＣＰＤ−形成性ポリアミン−エピハロヒドリン樹脂を含む組成物が２週間５０℃、ｐＨ約２．５〜３．５で貯蔵したときに約２５０ｐｐｍ未満の乾燥基準のＣＰＤを含む、前記の方法。
［２］ 組成物が２週間後、約１５０ｐｐｍの乾燥基準のＣＰＤを含む、１に記載の方法。
［３］ 組成物が２週間後、約７５ｐｐｍの乾燥基準のＣＰＤを含む、２に記載の方法。
［４］ 組成物が２週間後、約４０ｐｐｍの乾燥基準のＣＰＤを含む、３に記載の方法。
［５］ 組成物が２週間後、約１０ｐｐｍの乾燥基準のＣＰＤを含む、４に記載の方法。
［６］ 該減じられたＣＰＤ形成性樹脂を含む紙製品が、約１重量％の量の減じられたＣＰＤ形成樹脂を添加することについて補正を行ったときに、約２５０ｐｐｂ未満のＣＰＤを含む、１に記載の方法。
［７］ 該減じられたＣＰＤ形成性樹脂を含む紙製品が、約１重量％の量の減じられたＣＰＤ形成樹脂を添加することについて補正を行ったときに、約１００ｐｐｂ未満のＣＰＤを含む、６に記載の方法。
［８］ 該減じられたＣＰＤ形成性樹脂を含む紙製品が、約１重量％の量の減じられたＣＰＤ形成樹脂を添加することについて補正を行ったときに、約５０ｐｐｂ未満のＣＰＤを含む、７に記載の方法。
［９］ 該減じられたＣＰＤ形成性樹脂を含む紙製品が、約１重量％の量の減じられたＣＰＤ形成樹脂を添加することについて補正を行ったときに、約１０ｐｐｂ未満のＣＰＤを含む、８に記載の方法。
［１０］ 該減じられたＣＰＤ形成性樹脂を含む紙製品が、約１重量％の量の減じられたＣＰＤ形成樹脂を添加することについて補正を行ったときに、約１ｐｐｂ未満のＣＰＤを含む、９に記載の方法。
［１１］ 紙製品が、食品製品と接触する紙製品から含る、６に記載の方法。
［１２］ 紙製品が、ティーバッグまたはコーヒーフィルターを含む、１１に記載の方法。
［１３］ 紙製品が、包装用厚紙、またはティッシュー及びタオルを含む、１に記載の方法。
［１４］ ポリアミン−エピハロヒドリン樹脂が、ポリアミノポリアミド−エピハロヒドリン樹脂を含む、１に記載の方法。
［１５］ ポリアミノポリアミド−エピハロヒドリン樹脂が、ポリアミノポリアミド−エピクロロヒドリン樹脂を含む、１４に記載の方法。
［１６］ ポリアミノポリアミド−エピハロヒドリン樹脂が、ポリアミノウレイレン−エピハロヒドリン樹脂を含む、１に記載の方法。
［１７］ ポリアミノウレイレン−エピハロヒドリン樹脂が、ポリアミノウレリン−エピクロロヒドリン樹脂を含む、１６に記載の方法。
［１８］ 少なくとも１種の薬剤が少なくとも１種の酸性薬剤を含む、１に記載の方法。
［１９］ 少なくとも１種の酸性薬剤が、約２未満の初期ｐＨを与えるために添加され、温度が約３０℃であり、そして時間が少なくとも２時間である、１８に記載の方法。
［２０］ 少なくとも１種の酸性薬剤が約１以下の初期ｐＨを与えるために添加される、１９に記載の方法。
［２１］ 少なくとも１種の酸性薬剤が約１の初期ｐＨを与えるために添加される、１９に記載の方法。
［２２］ 温度が約３０〜１４０℃である、２０に記載の方法。
［２３］ 温度が約４０〜９０℃である、２２に記載の方法。
［２４］ 温度が少なくとも約５０℃である、２３に記載の方法。
［２５］ 少なくとも１種の酸性薬剤が、約１の初期ｐＨを与えるために添加され、温度が約５０℃であり、そして時間が約２４時間である、１８に記載の方法。
［２６］ 少なくとも１種の酸性薬剤が、約１の初期ｐＨを与えるために添加され、温度が約６０℃であり、そして時間が約１２時間である、１８に記載の方法。
［２７］ 少なくとも１種の酸性薬剤が、約１の初期ｐＨを与えるために添加され、温度が約７０℃であり、そして時間が約６時間である、１８に記載の方法。
［２８］ 少なくとも１種の酸性薬剤が、約１の初期ｐＨを与えるために添加され、温度が約８０℃であり、そして時間が約３時間である、１８に記載の方法。
［２９］ 少なくとも１種の酸性薬剤が非ハロゲン無機酸を含む、１８に記載の方法。
［３０］ 非ハロゲン酸が硫酸を含む、２９に記載の方法。
［３１］ 少なくとも１種の酸性薬剤での処理後に、少なくとも１種の塩基性薬剤が少なくとも約７に樹脂組成物のｐＨを上げるために添加される、１８に記載の方法。
［３２］ 少なくとも１種の酸性薬剤での処理後に、少なくとも１種の塩基性薬剤が少なくとも約８に樹脂組成物のｐＨを上げるために添加される、３１に記載の方法。
［３３］ 少なくとも１種の酸性薬剤での処理後に、少なくとも１種の塩基性薬剤が約８〜１２の範囲に樹脂組成物のｐＨを上げるために添加される、３２に記載の方法。
［３４］ 減じられたＣＰＤ形成性の樹脂を得るためにポリアミン−エピハロヒドリン樹脂を処理する前に、樹脂を少なくとも１種の微生物、または少なくとも１種の微生物から単離された少なくとも１種の酵素と、有機的に結合したハロゲンの残量を脱ハロゲン化するのに有効な量、及びｐＨ及び温度において接触させる、３３に記載の方法。
［３５］ 少なくとも１種の微生物が、Arthrobacter histidinolovorans HK1、Agrobacterium radiobacter biovar 1及びAgrobacterium tumefaciens HK7の少なくとも１種を含む、３４に記載の方法。
［３６］ 少なくとも１種の微生物が、Agrobacterium tumefaciens HK7及びAgrobacterium radiobacter biovar 1、及びArthrobacter histidinolovorans HK1の少なくとも１種を含む混合物を含む、３５に記載の方法。
［３７］ 減じられたＣＰＤ形成性の樹脂を得るためにポリアミン−エピハロヒドリン樹脂を処理した後に、減じられたＣＰＤ形成性の樹脂を少なくとも１種の微生物、または少なくとも１種の微生物から単離された少なくとも１種の酵素と、有機的に結合したハロゲンの残量を脱ハロゲン化するのに有効な量、及びｐＨ及び温度において接触させる、３３に記載の方法。
［３８］ 少なくとも１種の微生物が、Arthrobacter histidinolovorans HK1、Agrobacterium radiobacter biovar 1及びAgrobacterium tumefaciens HK7の少なくとも１種を含む、３７に記載の方法。
［３９］ 少なくとも１種の微生物が、Agrobacterium tumefaciens HK7及びAgrobacterium radiobacter biovar 1、及びArthrobacter histidinolovorans HK1の少なくとも１種を含む混合物を含む、３８に記載の方法。
［４０］ 減じられたＣＰＤ形成性の樹脂を得るためにポリアミン−エピハロヒドリン樹脂を処理する前に、エピハロヒドリン、エピハロヒドリン加水分解副生物及びポリマー主鎖への有機ハロゲン結合の少なくとも１つを減じるために樹脂を処理する、３３に記載の方法。
［４１］ 減じられたＣＰＤ形成性の樹脂を得るためにポリアミン−エピハロヒドリン樹脂を処理した後に、エピハロヒドリン、エピハロヒドリン加水分解副生物及びポリマー主鎖への有機ハロゲン結合の少なくとも１つを減じるために樹脂を処理する、３３に記載の方法。
［４２］ 減じられたＣＰＤ形成性の樹脂を得るためにポリアミン−エピハロヒドリン樹脂を処理した後に、エピハロヒドリン、エピハロヒドリン加水分解副生物及びポリマー主鎖への有機ハロゲン結合の少なくとも１つを減じるために樹脂を処理する、４０に記載の方法。
［４３］ 減じられたＣＰＤ形成性の樹脂を得るためにポリアミン−エピハロヒドリン樹脂を処理した後で、塩基性薬剤の添加前に、減じられたＣＰＤ形成性の樹脂を少なくとも１種の微生物、または少なくとも１種の微生物から単離された少なくとも１種の酵素と、有機的に結合したハロゲンの残量を脱ハロゲン化するのに有効な量、及びｐＨ及び温度において接触させる、３３に記載の方法。
［４４］ 減じられたＣＰＤ形成性の樹脂を得るためにポリアミン−エピハロヒドリン樹脂を処理した後で、塩基性薬剤の添加前に、エピハロヒドリン、エピハロヒドリン加水分解副生物及びポリマー主鎖への有機ハロゲン結合の少なくとも１つを減じるために樹脂を処理する、３３に記載の方法。
［４５］ 塩基処理中の樹脂組成物が約４０〜約７０℃の温度を有する、３３に記載の方法。
［４６］ 少なくとも１種の塩基性薬剤の添加に続いて、酸性薬剤を樹脂組成物をゲル安定化するために有効な量で添加する、３３に記載の方法。
［４７］ 減じられたＣＰＤ形成性の樹脂を得るためにポリアミン−エピハロヒドリン樹脂を処理する前に、樹脂を少なくとも１種の微生物、または少なくとも１種の微生物から単離された少なくとも１種の酵素と、有機的に結合したハロゲンの残量を脱ハロゲン化するのに有効な量、及びｐＨ及び温度において接触させる、１８に記載の方法。
、に記載の方法。
［４８］ 少なくとも１種の微生物が、Arthrobacter histidinolovorans HK1、Agrobacterium radiobacter biovar 1及びAgrobacterium tumefaciens HK7の少なくとも１種を含む、４７に記載の方法。
［４９］ 少なくとも１種の微生物が、Agrobacterium tumefaciens HK7及びAgrobacterium radiobacter biovar 1、及びArthrobacter histidinolovorans HK1の少なくとも１種を含む混合物を含む、４８に記載の方法。
［５０］ 減じられたＣＰＤ形成性の樹脂を得るためにポリアミン−エピハロヒドリン樹脂を処理した後に、減じられたＣＰＤ形成性の樹脂を少なくとも１種の微生物、または少なくとも１種の微生物から単離された少なくとも１種の酵素と、有機的に結合したハロゲンの残量を脱ハロゲン化するのに有効な量、及びｐＨ及び温度において接触させる、１８に記載の方法。
、に記載の方法。
［５１］ 少なくとも１種の微生物が、Arthrobacter histidinolovorans HK1、Agrobacterium radiobacter biovar 1及びAgrobacterium tumefaciens HK7の少なくとも１種を含む、５０に記載の方法。
［５２］ 少なくとも１種の微生物が、Agrobacterium tumefaciens HK7及びAgrobacterium radiobacter biovar 1、及びArthrobacter histidinolovorans HK1の少なくとも１種を含む混合物を含む、５０に記載の方法。
［５３］ 減じられたＣＰＤ形成性の樹脂を得るためにポリアミン−エピハロヒドリン樹脂を処理する前に、エピハロヒドリン、エピハロヒドリン加水分解副生物及びポリマー主鎖への有機ハロゲン結合の少なくとも１つを減じるために樹脂を処理する、１８に記載の方法。
［５４］ 減じられたＣＰＤ形成性の樹脂を得るためにポリアミン−エピハロヒドリン樹脂を処理した後に、エピハロヒドリン、エピハロヒドリン加水分解副生物及びポリマー主鎖への有機ハロゲン結合の少なくとも１つを減じるために樹脂を処理する、５３に記載の方法。
［５５］ 減じられたＣＰＤ形成性の樹脂を得るためにポリアミン−エピハロヒドリン樹脂を処理した後に、エピハロヒドリン、エピハロヒドリン加水分解副生物及びポリマー主鎖への有機ハロゲン結合の少なくとも１つを減じるために樹脂を処理する、５３に記載の方法。
［５６］ 減じられたＣＰＤ形成性の樹脂を得るためにポリアミン−エピハロヒドリン樹脂を処理する前に、減じられたＣＰＤ形成性の樹脂を少なくとも１種の微生物、または少なくとも１種の微生物から単離された少なくとも１種の酵素と、有機的に結合したハロゲンの残量を脱ハロゲン化するのに有効な量、及びｐＨ及び温度において接触させる、１に記載の方法。
［５７］ 減じられたＣＰＤ形成性の樹脂を得るためにポリアミン−エピハロヒドリン樹脂を処理した後で、減じられたＣＰＤ形成性の樹脂を少なくとも１種の微生物、または少なくとも１種の微生物から単離された少なくとも１種の酵素と、有機的に結合したハロゲンの残量を脱ハロゲン化するのに有効な量、及びｐＨ及び温度において接触させる、１に記載の方法。
［５８］ 減じられたＣＰＤ形成性の樹脂を得るためにポリアミン−エピハロヒドリン樹脂を処理する前に、エピハロヒドリン、エピハロヒドリン加水分解副生物及びポリマー主鎖への有機ハロゲン結合の少なくとも１つを減じるために樹脂を処理する、１に記載の方法。
［５９］ 減じられたＣＰＤ形成性の樹脂を得るためにポリアミン−エピハロヒドリン樹脂を処理した後で、エピハロヒドリン、エピハロヒドリン加水分解副生物及びポリマー主鎖への有機ハロゲン結合の少なくとも１つを減じるために樹脂を処理する、１に記載の方法。
［６０］ 減じられたＣＰＤ形成性の樹脂を得るためにポリアミン−エピハロヒドリン樹脂を処理した後で、エピハロヒドリン、エピハロヒドリン加水分解副生物及びポリマー主鎖への有機ハロゲン結合の少なくとも１つを減じるために樹脂を処理する、５８に記載の方法。
［６１］ 少なくとも１種の薬剤が少なくとも１種の塩基性薬剤を含む、１に記載の方法。
［６２］ 樹脂が、エピハロヒドリンの第２アミン基に対するモル比が１：１である、ポリアミド−エピハロヒドリン反応中で形成される樹脂を含む、６１に記載の方法。
［６３］ エピハロヒドリンの第２アミン基に対するモル比が約０．９７５未満である、６２に記載の方法。
［６４］ エピハロヒドリンの第２アミン基に対するモル比が約０．５〜０．９７５である、６３に記載の方法。
［６５］ エピハロヒドリンの第２アミン基に対するモル比が約０．８〜約０．９７５である、６４に記載の方法。
［６６］ 少なくとも１種の塩基性薬剤がポリアミン−エピハロヒドリン樹脂を含む組成物のｐＨを少なくとも約８のｐＨに上昇させる、６２に記載の方法。
［６７］ 少なくとも１種の塩基性薬剤がポリアミン−エピハロヒドリン樹脂を含む組成物のｐＨを少なくとも約９のｐＨに上昇させる、６６に記載の方法。
［６８］ 少なくとも１種の塩基性薬剤がポリアミン−エピハロヒドリン樹脂を含む組成物のｐＨを少なくとも約１０のｐＨに上昇させる、６７に記載の方法。
［６９］ 少なくとも１種の塩基性薬剤がポリアミン−エピハロヒドリン樹脂を含む組成物のｐＨを少なくとも約１２．５のｐＨに上昇させる、６２に記載の方法。
［７０］ 少なくとも１種の塩基性薬剤がポリアミン−エピハロヒドリン樹脂を含む組成物のｐＨを１０〜１２に上昇させる、６２に記載の方法。
［７１］ 組成物が少なくとも約２０℃の温度を有する、６７に記載の方法。
［７２］ 組成物が少なくとも約４０℃の温度を有する、７１に記載の方法。
［７３］ 組成物が約２０℃〜８０℃の温度を有する、７１に記載の方法。
［７４］ 組成物が少なくとも約５０℃の温度、約１１．５のｐＨを有し、そして処理時間が約５分である、６２に記載の方法。
［７５］ 組成物が少なくとも約５５℃の温度、約１０．５〜約１１．５のｐＨを有し、そして処理時間が約５分である、６２に記載の方法。
［７６］ 組成物が少なくとも約５５℃の温度、約１０．５〜約１１．５のｐＨを有し、そして処理時間が約５分である、６２に記載の方法。
［７７］ ＣＰＤ形成性が減じられた樹脂が約２．５〜４のｐＨで酸安定である、６２に記載の方法。
［７８］ 減じられたＣＰＤ形成性の樹脂を得るためにポリアミン−エピハロヒドリン樹脂を処理する前に、減じられたＣＰＤ形成性の樹脂を少なくとも１種の微生物、または少なくとも１種の微生物から単離された少なくとも１種の酵素と、有機的に結合したハロゲンの残量を脱ハロゲン化するのに有効な量、及びｐＨ及び温度において接触させる、６２に記載の方法。
［７９］ 減じられたＣＰＤ形成性の樹脂を得るためにポリアミン−エピハロヒドリン樹脂を処理した後で、減じられたＣＰＤ形成性の樹脂を少なくとも１種の微生物、または少なくとも１種の微生物から単離された少なくとも１種の酵素と、有機的に結合したハロゲンの残量を脱ハロゲン化するのに有効な量、及びｐＨ及び温度において接触させる、６２に記載の方法。
、に記載の方法。
［８０］ 減じられたＣＰＤ形成性の樹脂を得るためにポリアミン−エピハロヒドリン樹脂を処理する前に、エピハロヒドリン、エピハロヒドリン加水分解副生物及びポリマー主鎖への有機ハロゲン結合の少なくとも１つを減じるために樹脂を処理する、６２に記載の方法。
［８１］ 減じられたＣＰＤ形成性の樹脂を得るためにポリアミン−エピハロヒドリン樹脂を処理した後で、エピハロヒドリン、エピハロヒドリン加水分解副生物及びポリマー主鎖への有機ハロゲン結合の少なくとも１つを減じるために樹脂を処理する、６２に記載の方法。
、に記載の方法。
［８２］ 減じられたＣＰＤ形成性の樹脂を得るためにポリアミン−エピハロヒドリン樹脂を処理した後で、エピハロヒドリン、エピハロヒドリン加水分解副生物及びポリマー主鎖への有機ハロゲン結合の少なくとも１つを減じるために樹脂を処理する、８０に記載の方法。
、に記載の方法。
［８３］ 少なくとも１種の薬剤が少なくとも１種の酵素剤を含む、１に記載の方法。
［８４］ 少なくとも１種の酵素剤がエステラーゼ、リパーゼ及びプロテアーゼを含む、８３に記載の方法。
［８５］ 少なくとも１種の酵素剤がALCALASEを含む、８３に記載の方法。
［８６］ 減じられたＣＰＤ形成性の樹脂を得るためにポリアミン−エピハロヒドリン樹脂を処理する前に、減じられたＣＰＤ形成性の樹脂を少なくとも１種の微生物、または少なくとも１種の微生物から単離された少なくとも１種の酵素と、有機的に結合したハロゲンの残量を脱ハロゲン化するのに有効な量、及びｐＨ及び温度において接触させる、８３に記載の方法。
［８７］ 減じられたＣＰＤ形成性の樹脂を得るためにポリアミン−エピハロヒドリン樹脂を処理した後で、減じられたＣＰＤ形成性の樹脂を少なくとも１種の微生物、または少なくとも１種の微生物から単離された少なくとも１種の酵素と、有機的に結合したハロゲンの残量を脱ハロゲン化するのに有効な量、及びｐＨ及び温度において接触させる、８３に記載の方法。
、に記載の方法。
［８８］ 減じられたＣＰＤ形成性の樹脂を得るためにポリアミン−エピハロヒドリン樹脂を処理する前に、エピハロヒドリン、エピハロヒドリン加水分解副生物及びポリマー主鎖への有機ハロゲン結合の少なくとも１つを減じるために樹脂を処理する、８３に記載の方法。
［８９］ 減じられたＣＰＤ形成性の樹脂を得るためにポリアミン−エピハロヒドリン樹脂を処理した後に、エピハロヒドリン、エピハロヒドリン加水分解副生物及びポリマー主鎖への有機ハロゲン結合の少なくとも１つを減じるために樹脂を処理する、８８に記載の方法。
［９０］ 減じられたＣＰＤ形成性の樹脂を得るためにポリアミン−エピハロヒドリン樹脂を処理した後に、エピハロヒドリン、エピハロヒドリン加水分解副生物及びポリマー主鎖への有機ハロゲン結合の少なくとも１つを減じるために樹脂を処理する、８３に記載の方法。
［９１］ 少なくとも１種の薬剤が約５．５〜７のｐＨを得るための少なくとも１種のｐＨ調節剤である、１に記載の方法。
［９２］ 約３０℃の温度、約６のｐＨ及び約６日の処理時間を含む、９１に記載の方法。
［９３］ 約５０℃の温度、約６のｐＨ及び約６時間の処理時間を含む、９１に記載の方法。
［９４］ ポリアミン−エピハロヒドリン樹脂を貯蔵安定にするための方法であって、ＣＰＤ−形成種を含むポリアミン−エピハロヒドリンを含む組成物を、少なくとも１種の薬剤と、ＣＰＤ形成種を、禁止、減少及び除去の少なくとも１つをする条件下に処理して、ゲル化貯蔵安定な、減じられたＣＰＤ−形成の樹脂を得ることを含み、この減じられたＣＰＤ−形成性ポリアミン−エピハロヒドリン樹脂を含む組成物が２４時間、５０℃、ｐＨ１で貯蔵したときに約１０００ｐｐｍ未満の乾燥基準のＣＰＤを含む、前記の方法。
［９５］ ＣＰＤ形成性が減じられたポリアミン−エピハロヒドリン樹脂を含む組成物が、２４時間、５０℃、ｐＨ１で貯蔵したときに、２４時間時に測定したときに約２５０ｐｐｍ未満の乾燥基準のＣＰＤを含む、９５に記載の方法。
［９６］ ＣＰＤ形成性が減じられたポリアミン−エピハロヒドリン樹脂を含む組成物が、２４時間、５０℃、ｐＨ１で貯蔵したときに、２４時間時に測定したときに約１５０ｐｐｍ未満の乾燥基準のＣＰＤを含む、９５に記載の方法。
［９７］ ＣＰＤ形成性が減じられたポリアミン−エピハロヒドリン樹脂を含む組成物が、２４時間、５０℃、ｐＨ１で貯蔵したときに、２４時間時に測定したときに約１００ｐｐｍ未満の乾燥基準のＣＰＤを含む、９６に記載の方法。
［９８］ ＣＰＤ形成性が減じられたポリアミン−エピハロヒドリン樹脂を含む組成物が、２４時間、５０℃、ｐＨ１で貯蔵したときに、２４時間時に測定したときに約７５ｐｐｍ未満の乾燥基準のＣＰＤを含む、９７に記載の方法。
［９９］ ＣＰＤ形成性が減じられたポリアミン−エピハロヒドリン樹脂を含む組成物が、２４時間、５０℃、ｐＨ１で貯蔵したときに、２４時間時に測定したときに約５０ｐｐｍ未満の乾燥基準のＣＰＤを含む、９８に記載の方法。
［１００］ ＣＰＤ形成性が減じられたポリアミン−エピハロヒドリン樹脂を含む組成物が、２４時間、５０℃、ｐＨ１で貯蔵したときに、２４時間時に測定したときに約２５ｐｐｍ未満の乾燥基準のＣＰＤを含む、９９に記載の方法。
［１０１］ ＣＰＤ形成性が減じられたポリアミン−エピハロヒドリン樹脂を含む組成物が、２４時間、５０℃、ｐＨ１で貯蔵したときに、２４時間時に測定したときに約１５ｐｐｍ未満の乾燥基準のＣＰＤを含む、１００に記載の方法。
［１０２］ ＣＰＤ形成性が減じられたポリアミン−エピハロヒドリン樹脂を含む組成物が、２４時間、５０℃、ｐＨ１で貯蔵したときに、２４時間時に測定したときに約５ｐｐｍ未満の乾燥基準のＣＰＤを含む、１０１に記載の方法。
［１０３］ ＣＰＤ形成性が減じられたポリアミン−エピハロヒドリン樹脂を含む組成物が、２４時間、５０℃、ｐＨ１で貯蔵したときに、２４時間時に測定したときに約３ｐｐｍ未満の乾燥基準のＣＰＤを含む、１０２に記載の方法。
［１０４］ ＣＰＤ形成性が減じられたポリアミン−エピハロヒドリン樹脂を含む組成物が、２４時間、５０℃、ｐＨ１で貯蔵したときに、２４時間時に測定したときに約１ｐｐｍ未満の乾燥基準のＣＰＤを含む、１０３に記載の方法。
［１０５］ 少なくとも１種の薬剤が少なくとも１種の酸性薬剤を含む、９５に記載の方法。
［１０６］ ＣＰＤ形成性が減じられたポリアミン−エピハロヒドリン樹脂を含む組成物が、２４時間、５０℃、ｐＨ１で貯蔵したときに、２４時間時に測定したときに約１００ｐｐｍ未満の乾燥基準のＣＰＤを含む、１０５に記載の方法。
［１０７］ ＣＰＤ形成性が減じられたポリアミン−エピハロヒドリン樹脂を含む組成物が、２４時間、５０℃、ｐＨ１で貯蔵したときに、２４時間時に測定したときに約５０ｐｐｍ未満の乾燥基準のＣＰＤを含む、１０５に記載の方法。
［１０８］ ＣＰＤ形成性が減じられたポリアミン−エピハロヒドリン樹脂を含む組成物が、２４時間、５０℃、ｐＨ１で貯蔵したときに、２４時間時に測定したときに約５ｐｐｍ未満の乾燥基準のＣＰＤを含む、１０５に記載の方法。
［１０９］ 少なくとも１種の薬剤が少なくとも１種の塩基性薬剤を含む、９５に記載の方法。
［１１０］ 少なくとも１種の薬剤が少なくとも１種の酵素剤を含む、９５に記載の方法。
［１１１］ ＣＰＤ形成性が減じられたポリアミン−エピハロヒドリン樹脂を含む組成物が、２４時間、５０℃、ｐＨ１で貯蔵したときに、２４時間時に測定したときに約１１０ｐｐｍ未満の乾燥基準のＣＰＤを含む、１１０に記載の方法。
［１１２］ ＣＰＤ形成性が減じられたポリアミン−エピハロヒドリン樹脂を含む組成物が、２４時間、５０℃、ｐＨ１で貯蔵したときに、２４時間時に測定したときに約５０ｐｐｍ未満の乾燥基準のＣＰＤを含む、１１０に記載の方法。
［１１３］ ＣＰＤ形成性が減じられたポリアミン−エピハロヒドリン樹脂を含む組成物が、２４時間、５０℃、ｐＨ１で貯蔵したときに、２４時間時に測定したときに約５ｐｐｍ未満の乾燥基準のＣＰＤを含む、１１０に記載の方法。
［１１４］ 少なくとも１種の薬剤が約５．５〜７のｐＨを得るための少なくとも１種のｐＨ調節剤を含む、９５に記載の方法。
［１１５］ 紙製品を調製するための方法であって、 ＣＰＤ−形成種を含むポリアミン−エピハロヒドリンを含む組成物を、少なくとも１種の薬剤と、ＣＰＤ形成種を、禁止、減少及び除去の少なくとも１つをする条件下に処理して、ゲル化貯蔵安定な、減じられたＣＰＤ−形成の樹脂を得ること；及び ＣＰＤ形成性が減じられたポリアミン−エピハロヒドリン樹脂を含む紙製品を形成し、その結果、ＣＰＤ形成性が減じられた樹脂の少なくとも１重量％の添加量に補正したときに、紙製品が約２５０ｐｐｂ未満のＣＰＤを含む、前記の方法。
［１１６］ 紙製品が約１００ｐｐｂ未満のＣＰＤを含む、１１５に記載の方法。
［１１７］ 紙製品が約５０ｐｐｂ未満のＣＰＤを含む、１１６に記載の方法。
［１１８］ 紙製品が約１０ｐｐｂ未満のＣＰＤを含む、１１７に記載の方法。
［１１９］ 紙製品が約１ｐｐｂ未満のＣＰＤを含む、１１８に記載の方法。
［１２０］ 紙製品が食物製品と接触する紙製品を含む、１１５に記載の方法。
［１２１］ 紙製品がティーバッグまたはコーヒーフィルタを含む、１２０に記載の方法。
［１２２］ 紙製品が包装用厚紙、またはティッシュー及びタオルを含む紙製品を含む、１２０に記載の方法。
［１２３］ ポリアミン−エピハロヒドリン樹脂がポリアミノポリアミド−エピクロロヒドリン樹脂を含む、１１５に記載の方法。
［１２４］ ポリアミン−エピハロヒドリン樹脂がポリアミノウレイレン−エピクロロヒドリン樹脂を含む、１１５に記載の方法。
［１２５］ 少なくとも１種の薬剤が少なくとも１種の酸性薬剤を含む、１１５に記載の方法。
［１２６］ 少なくとも１種の薬剤が少なくとも１種の塩基性薬剤を含む、１１５に記載の方法。
［１２７］ 少なくとも１種の薬剤が少なくとも１種の酵素剤を含む、１１５に記載の方法。
［１２８］ 少なくとも１種の薬剤が約５．５〜７のｐＨを得るための少なくとも１種のｐＨ調節剤を含む、１１５に記載の方法。
［１２９］ １に記載の方法によって製造される樹脂によって処理された紙。
［１３０］ ４に記載の方法によって製造される樹脂によって処理された紙。
［１３１］ １８に記載の方法によって製造される樹脂によって処理された紙。
［１３２］ ６２に記載の方法によって製造される樹脂によって処理された紙。
［１３３］ ８３に記載の方法によって製造される樹脂によって処理された紙。
［１３４］ ９１に記載の方法によって製造される樹脂によって処理された紙。
［１３５］ １に記載の方法によって製造された、ＣＰＤ形成性が減じられた樹脂。
［１３６］ １４に記載の方法によって製造された、ＣＰＤ形成性が減じられた樹脂。
［１３７］ １８に記載の方法によって製造された、ＣＰＤ形成性が減じられた樹脂。
［１３８］ ６２に記載の方法によって製造された、ＣＰＤ形成性が減じられた樹脂。
［１３９］ ８３に記載の方法によって製造された、ＣＰＤ形成性が減じられた樹脂。
［１４０］ ９１に記載の方法によって製造された、ＣＰＤ形成性が減じられた樹脂。
［１４１］ １に記載の方法によって製造された、ＣＰＤ形成性が減じられた樹脂を含む水性組成物。
［１４２］ 少なくとも１種のポリアルキレンポリアミン−エピハロヒドリン樹脂をさらに含む、１４１に記載の水性組成物。
［１４３］ １８に記載の方法によって製造されたＣＰＤ形成性が減じられた樹脂を含む水性組成物。
［１４４］ 少なくとも１種のポリアルキレンポリアミン−エピハロヒドリン樹脂をさらに含む、１４３に記載の水性組成物。
［１４５］ ８３に記載の方法によって製造されたＣＰＤ形成性が減じられた樹脂を含む水性組成物。
［１４６］ 少なくとも１種のポリアルキレンポリアミン−エピハロヒドリン樹脂をさらに含む、１４５に記載の水性組成物。
［１４７］ 貯蔵安定なポリアミノポリアミド−エピハロヒドリン樹脂であって、ポリアミノポリアミド−エピハロヒドリン樹脂が、該樹脂を含む水性組成物として２週間、５０℃、約２．５〜３．５のｐＨにおいて測定したときに、約２５０ｐｐｍ未満の乾燥基準のＣＰＤを含む、前記の樹脂。
［１４８］ ポリアミノポリアミド−エピハロヒドリン樹脂が、乾燥プレポリマーの１ｇあたり約０．５ミリ当量未満の酸官能価を有するポリアミノアミドプレポリマーから製造したポリアミノポリアミド−エピハロヒドリン樹脂を含む、１４７に記載の樹脂。
［１４９］ ポリアミノポリアミドプレポリマーが、少なくとも１種のジカルボン酸また二塩基エステル及び少なくとも１種のポリアルキレンアミンとを反応させることによって調製され；少なくとも１種のジカルボン酸が、蓚酸、マロン酸、コハク酸、グルタル酸、アジピン酸及びアゼライン酸の少なくとも１種を含み；少なくとも１種の二塩基エステルがアジピン酸ジメチル、アジピン酸ジエチル、グルタル酸ジメチル、グルタル酸ジエチル、コハク酸ジメチル及びコハク酸ジエチルの少なくとも１種を含み；そして少なくとも１種のポリアルキレンアミンは、ジエチレントリアミン、ジエチレンテトラアミン、テトラエチレンペンタアミン、ジプロピレントリアミン、メチルビスアミノプロピルアミン、ビス−ヘキサメチレントリアミン、及びメチルビスアミノプロピルアミンの少なくとも１種を含む、１４８に記載の樹脂。
［１５０］ 少なくとも１種のジカルボン酸が、アジピン酸及びグルタル酸の少なくとも１種を含み；少なくとも１種の二塩基エステルがアジピン酸ジメチル、アジピン酸ジエチル、グルタル酸ジメチル及びグルタル酸ジエチルの少なくとも１種を含み；そして少なくとも１種のポリアルキレンアミンが、ジエチレントリアミン、ジエチレンテトラアミン、テトラエチレンペンタアミン、ジプロピレントリアミン、メチルビスアミノプロピルアミンの少なくとも１種を含む、１４９に記載の樹脂。
［１５１］ 少なくとも１種のジカルボン酸がアジピン酸を含む、１５０に記載の樹脂。
［１５２］ 少なくとも１種のニ塩基エステルがグルタル酸ジメチルを含む、１５０に記載の樹脂。
［１５３］ 少なくとも１種のポリアルキレンアミンがジエチレントリアミンを含む、１５０に記載の樹脂。
［１５４］ 少なくとも１種のポリアルキレンアミンがメチルビスアミノプロピルアミンを含む、１５０に記載の樹脂。
［１５５］ ポリアミノポリアミド−エピハロヒドリン樹脂が、乾燥プレポリマーの１ｇあたり約０．２５ミリ当量未満の酸官能価を有するポリアミノアミドプレポリマーから製造したポリアミノポリアミド−エピハロヒドリン樹脂を含む、１４７に記載の樹脂。
［１５６］ ポリアミノポリアミド−エピハロヒドリン樹脂が、乾燥プレポリマーの１ｇあたり約０．１ミリ当量未満の酸官能価を有するポリアミノアミドプレポリマーから製造したポリアミノポリアミド−エピハロヒドリン樹脂を含む、１５５に記載の樹脂。
［１５７］ ポリアミノポリアミド−エピハロヒドリン樹脂が、乾燥プレポリマーの１ｇあたり約０．０７５ミリ当量未満の酸官能価を有するポリアミノアミドプレポリマーから製造したポリアミノポリアミド−エピハロヒドリン樹脂を含む、１５６に記載の樹脂。
［１５８］ ポリアミノポリアミド−エピハロヒドリン樹脂が、乾燥プレポリマーの１ｇあたり約０．０５ミリ当量未満の酸官能価を有するポリアミノアミドプレポリマーから製造したポリアミノポリアミド−エピハロヒドリン樹脂を含む、１５７に記載の樹脂。
［１５９］ ポリアミノポリアミド−エピハロヒドリン樹脂が、13Ｃ ＮＭＲ分析によって測定した、約５％未満の酸末端基濃度を有するポリアミノアミドプレポリマーから製造したポリアミノポリアミド−エピハロヒドリン樹脂を含む、１４７載の樹脂。
［１６０］ ポリアミノポリアミド−エピハロヒドリン樹脂が、13Ｃ ＮＭＲ分析によって測定した、約２．５％未満の酸末端基濃度を有するポリアミノアミドプレポリマーから製造したポリアミノポリアミド−エピハロヒドリン樹脂を含む、１５９載の樹脂。
［１６１］ ポリアミノポリアミド−エピハロヒドリン樹脂が、13Ｃ ＮＭＲ分析によって測定した、約１％未満の酸末端基濃度を有するポリアミノアミドプレポリマーから製造したポリアミノポリアミド−エピハロヒドリン樹脂を含む、１６０載の樹脂。
［１６２］ ポリアミノポリアミド−エピハロヒドリン樹脂が、13Ｃ ＮＭＲ分析によって測定した、約０．７％未満の酸末端基濃度を有するポリアミノアミドプレポリマーから製造したポリアミノポリアミド−エピハロヒドリン樹脂を含む、１６１載の樹脂。
［１６３］ ポリアミノポリアミド−エピハロヒドリン樹脂が、13Ｃ ＮＭＲ分析によって測定した、約０．５％未満の酸末端基濃度を有するポリアミノアミドプレポリマーから製造したポリアミノポリアミド−エピハロヒドリン樹脂を含む、１６２載の樹脂。
［１６４］ １６３に記載された樹脂であって、ポリアミノポリアミド−エピハロヒドリン樹脂が、該樹脂を含む水性組成物として２週間、５０℃、約２．５〜３．５のｐＨにおいて測定したときに、約１５０ｐｐｍ未満の乾燥基準のＣＰＤを含む、前記の樹脂。
［１６５］ 該組成物が２週間後に、約７５ｐｐｍ未満の乾燥基準のＣＰＤを含む、１６４に記載の樹脂。
［１６６］ 該組成物が２週間後に、約４０ｐｐｍ未満の乾燥基準のＣＰＤを含む、１６５に記載の樹脂。
［１６７］ 該組成物が２週間後に、約１０ｐｐｍ未満の乾燥基準のＣＰＤを含む、１６６に記載の樹脂。
［１６８］ ポリアミノポリアミド−エピハロヒドリン樹脂が、ポリアミノポリアミド−エピクロロヒドリン樹脂を含む、１４８に記載の樹脂。
［１６９］ プレポリマーが約０．０７５〜０．２ｄＬ／ｇのＲＳＶを有する、１４８に記載の樹脂。
［１７０］ プレポリマーが約０．１〜０．１５ｄＬ／ｇのＲＳＶを有する、１６９に記載の樹脂。
［１７１］ プレポリマーが少なくとも約０．０５ｄＬ／ｇのＲＳＶを有する、１４８に記載の樹脂。
［１７２］ プレポリマーが少なくとも約０．０７５ｄＬ／ｇのＲＳＶを有する、１７１に記載の樹脂。
［１７３］ プレポリマーが少なくとも約０．１ｄＬ／ｇのＲＳＶを有する、１７２に記載の樹脂。
［１７４］ プレポリマーが末端封止されたプレポリマーを含む、１４８に記載の樹脂。
［１７５］ プレポリマーがアミン過剰プレポリマーを含む、１４８に記載の樹脂。
［１７６］ プレポリマーが後添加アミンプレポリマーを含む、１４８に記載の樹脂。
［１７７］ ポリアミノアミドプレポリマーをエピハロヒドリンと反応させることによって形成されるポリアミノポリアミド−エピハロヒドリン樹脂であって、ポリアミノアミドプレポリマーが乾燥プレポリマー１ｇあたり約０．５ミリ当量未満の酸官能価を有し、該ポリアミノポリアミド−エピハロヒドリン樹脂が、エピハロヒドリン、エピハロヒドリン加水分解副生物及びＣＰＤ形成性種の少なくとも１種を減じるための処理にふされる、前記の樹脂。
［１７８］ 該処理が樹脂を少なくとも１種の微生物または少なくとも１種の微生物から単離された少なくとも１種の酵素と、有機的に結合したハロゲン残存量を脱ハロゲン化するのに有効な量、ｐＨ及び温度で接触させることを含む、１７７に記載の樹脂。
［１７９］ 該プレポリマーが、乾燥プレポリマーの１ｇあたり約０．２５ミリ当量未満の酸官能価を有する、１７８に記載の樹脂。
［１８０］ 該プレポリマーが、乾燥プレポリマーの１ｇあたり約０．１ミリ当量未満の酸官能価を有する、１７９に記載の樹脂。
［１８１］ プレポリマーが末端封止プレポリマーを含む、１７８に記載の樹脂。
［１８２］ プレポリマーがアミン過剰プレポリマーを含む、１７８に記載の樹脂。
［１８３］ プレポリマーが後添加アミンプレポリマーを含む、１７８に記載の樹脂。
［１８４］ プレポリマーが約０．０７５〜０．２ｄＬ／ｇのＲＳＶを有する、１７８に記載の樹脂。
［１８５］ プレポリマーが約０．１〜０．１５ｄＬ／ｇのＲＳＶを有する、１８４に記載の樹脂。
［１８６］ プレポリマーが少なくとも約０．０５ｄＬ／ｇのＲＳＶを有する、１７８に記載の樹脂。
［１８７］ プレポリマーが少なくとも約０．０７５ｄＬ／ｇのＲＳＶを有する、１８６に記載の樹脂。
［１８８］ プレポリマーが少なくとも約０．１ｄＬ／ｇのＲＳＶを有する、１８７に記載の樹脂。
［１８９］ ポリアミノポリアミド−エピハロヒドリン樹脂が、13Ｃ ＮＭＲ分析によって測定した、約５％未満の酸末端基濃度を有するポリアミノアミドプレポリマーから製造したポリアミノポリアミド−エピハロヒドリン樹脂を含む、１７７記載の樹脂。
［１９０］ ポリアミノポリアミド−エピハロヒドリン樹脂が、13Ｃ ＮＭＲ分析によって測定した、約２．５％未満の酸末端基濃度を有するポリアミノアミドプレポリマーから製造したポリアミノポリアミド−エピハロヒドリン樹脂を含む、１８９記載の樹脂。
［１９１］ ポリアミノポリアミド−エピハロヒドリン樹脂が、13Ｃ ＮＭＲ分析によって測定した、約１％未満の酸末端基濃度を有するポリアミノアミドプレポリマーから製造したポリアミノポリアミド−エピハロヒドリン樹脂を含む、１９０記載の樹脂。
［１９２］ ポリアミノポリアミド−エピハロヒドリン樹脂が、13Ｃ ＮＭＲ分析によって測定した、約０．７％未満の酸末端基濃度を有するポリアミノアミドプレポリマーから製造したポリアミノポリアミド−エピハロヒドリン樹脂を含む、１９１載の樹脂。
［１９３］ ポリアミノポリアミド−エピハロヒドリン樹脂が、13Ｃ ＮＭＲ分析によって測定した、約０．５％未満の酸末端基濃度を有するポリアミノアミドプレポリマーから製造したポリアミノポリアミド−エピハロヒドリン樹脂を含む、１９２載の樹脂。
［１９４］ １６３に記載された樹脂であって、ポリアミノポリアミド−エピハロヒドリン樹脂が、該樹脂を含む水性組成物として２週間、５０℃、約２．５〜３．５のｐＨにおいて貯蔵したときに、２４時間時に測定したときに、約２５０ｐｐｍ未満の乾燥基準のＣＰＤを含む、１７８に記載の樹脂。
［１９５］ 該組成物が２週間後に、約１５０ｐｐｍ未満の乾燥基準のＣＰＤを含む、１９４に記載の樹脂。
［１９６］ 該組成物が２週間後に、約７５ｐｐｍ未満の乾燥基準のＣＰＤを含む、１９５に記載の樹脂。
［１９７］ 該組成物が２週間後に、約４０ｐｐｍ未満の乾燥基準のＣＰＤを含む、１９６に記載の樹脂。
［１９８］ 該組成物が２週間後に、約１０ｐｐｍ未満の乾燥基準のＣＰＤを含む、１９７に記載の樹脂。
［１９９］ 該処理が樹脂を少なくとも１種の酸性薬剤と反応させることを含む、１７７に記載の樹脂。
［２００］ 該プレポリマーが、乾燥プレポリマーの１ｇあたり約０．２５ミリ当量未満の酸官能価を有する、１９９に記載の樹脂。
［２０１］ 該プレポリマーが、乾燥プレポリマーの１ｇあたり約０．１ミリ当量未満の酸官能価を有する、２００に記載の樹脂。
［２０２］ プレポリマーが末端封止プレポリマーを含む、１９９に記載の樹脂。
［２０３］ プレポリマーがアミン過剰プレポリマーを含む、１９９に記載の樹脂。
［２０４］ プレポリマーが後添加アミンプレポリマーを含む、１９９に記載の樹脂。
［２０５］ プレポリマーが約０．０７５〜０．２ｄＬ／ｇのＲＳＶを有する、１９９に記載の樹脂。
［２０６］ プレポリマーが約０．１〜０．１５ｄＬ／ｇのＲＳＶを有する、２０５に記載の樹脂。
［２０７］ プレポリマーが少なくとも約０．０５ｄＬ／ｇのＲＳＶを有する、１９９に記載の樹脂。
［２０８］ プレポリマーが少なくとも約０．０７５ｄＬ／ｇのＲＳＶを有する、２０７に記載の樹脂。
［２０９］ プレポリマーが少なくとも約０．１ｄＬ／ｇのＲＳＶを有する、２０８に記載の樹脂。
［２１０］ ポリアミノポリアミド−エピハロヒドリン樹脂が、該樹脂を含む水性組成物として２週間、５０℃、約２．５〜３．５のｐＨにおいて測定したときに、約２５０ｐｐｍ未満の乾燥基準のＣＰＤを含む、１９９に記載の樹脂。
［２１１］ 該組成物が２週間後に、約１５０ｐｐｍ未満の乾燥基準のＣＰＤを含む、２１０に記載の樹脂。
［２１２］ 該組成物が２週間後に、約７５ｐｐｍ未満の乾燥基準のＣＰＤを含む、２１１に記載の樹脂。
［２１３］ 該組成物が２週間後に、約４０ｐｐｍ未満の乾燥基準のＣＰＤを含む、２１２に記載の樹脂。
［２１４］ 該組成物が２週間後に、約１０ｐｐｍ未満の乾燥基準のＣＰＤを含む、２１３に記載の樹脂。
［２１５］ 該処理が樹脂を少なくとも１種の塩基性薬剤と反応させることを含む、１７７に記載の樹脂。
［２１６］ 該処理が樹脂を少なくとも１種の酵素剤と接触させることを含む、１７７に記載の樹脂。
［２１７］ 該処理が樹脂を少なくとも１種のｐＨ調節剤と接触させて約５．５〜７のｐＨを得ることを含む、１７７に記載の樹脂。
［２１８］ ポリアミノポリアミド−エピハロヒドリン樹脂が、該樹脂を含む水性組成物として２４時間、５０℃、ｐＨ１において貯蔵したときに、２４時間時に測定して、約１０００ｐｐｍ未満の乾燥基準のＣＰＤを含む、貯蔵安定ポリアミノポリアミド−エピハロヒドリン樹脂。
［２１９］ ポリアミノポリアミド−エピハロヒドリン樹脂が、プレポリマー乾燥１ｇあたり約０．５ミリ当量未満の酸官能価を有するポリアミノアミドプレポリマーから製造されるポリアミノポリアミド−エピハロヒドリンを含む、に記載２１８の樹脂。
［２２０］ ポリアミノポリアミド−エピハロヒドリン樹脂が、乾燥プレポリマーの１ｇあたり約０．２５ミリ当量未満の酸官能価を有するポリアミノアミドプレポリマーから製造したポリアミノポリアミド−エピハロヒドリン樹脂を含む、２１９に記載の樹脂。
［２２１］ ポリアミノポリアミド−エピハロヒドリン樹脂が、乾燥プレポリマーの１ｇあたり約０．１ミリ当量未満の酸官能価を有するポリアミノアミドプレポリマーから製造したポリアミノポリアミド−エピハロヒドリン樹脂を含む、２２０に記載の樹脂。
［２２２］ ＣＰＤ形成性が減じられたポリアミン−エピハロヒドリン樹脂を含む組成物が、２４時間５０℃、ｐＨ１で貯蔵し、２４時間で測定したときに約７５０ｐｐｍ未満の乾燥基準のＣＰＤを生成する、２２１に記載の樹脂。
［２２３］ ＣＰＤ形成性が減じられたポリアミン−エピハロヒドリン樹脂を含む組成物が、２４時間５０℃、ｐＨ１で貯蔵し、２４時間で測定したときに約５００ｐｐｍ未満の乾燥基準のＣＰＤを生成する、２２２に記載の樹脂。
［２２４］ ＣＰＤ形成性が減じられたポリアミン−エピハロヒドリン樹脂を含む組成物が、２４時間５０℃、ｐＨ１で貯蔵し、２４時間で測定したときに約２５０ｐｐｍ未満の乾燥基準のＣＰＤを生成する、２２３に記載の樹脂。
［２２５］ ＣＰＤ形成性が減じられたポリアミン−エピハロヒドリン樹脂を含む組成物が、２４時間５０℃、ｐＨ１で貯蔵し、２４時間で測定したときに約１５０ｐｐｍ未満の乾燥基準のＣＰＤを生成する、２２１に記載の樹脂。
［２２６］ ＣＰＤ形成性が減じられたポリアミン−エピハロヒドリン樹脂を含む組成物が、２４時間５０℃、ｐＨ１で貯蔵し、２４時間で測定したときに約１００ｐｐｍ未満の乾燥基準のＣＰＤを生成する、２２５に記載の樹脂。
［２２７］ ＣＰＤ形成性が減じられたポリアミン−エピハロヒドリン樹脂を含む組成物が、２４時間５０℃、ｐＨ１で貯蔵し、２４時間で測定したときに約７５ｐｐｍ未満の乾燥基準のＣＰＤを生成する、２２６に記載の樹脂。
［２２８］ ＣＰＤ形成性が減じられたポリアミン−エピハロヒドリン樹脂を含む組成物が、２４時間５０℃、ｐＨ１で貯蔵し、２４時間で測定したときに約５０ｐｐｍ未満の乾燥基準のＣＰＤを生成する、２２７に記載の樹脂。
［２２９］ ＣＰＤ形成性が減じられたポリアミン−エピハロヒドリン樹脂を含む組成物が、２４時間５０℃、ｐＨ１で貯蔵し、２４時間で測定したときに約２５ｐｐｍ未満の乾燥基準のＣＰＤを生成する、２２８に記載の樹脂。
［２３０］ ＣＰＤ形成性が減じられたポリアミン−エピハロヒドリン樹脂を含む組成物が、２４時間５０℃、ｐＨ１で貯蔵し、２４時間で測定したときに約１５ｐｐｍ未満の乾燥基準のＣＰＤを生成する、２２９に記載の樹脂。
［２３１］ ＣＰＤ形成性が減じられたポリアミン−エピハロヒドリン樹脂を含む組成物が、２４時間５０℃、ｐＨ１で貯蔵し、２４時間で測定したときに約５ｐｐｍ未満の乾燥基準のＣＰＤを生成する、２３０に記載の樹脂。
［２３２］ ＣＰＤ形成性が減じられたポリアミン−エピハロヒドリン樹脂を含む組成物が、２４時間５０℃、ｐＨ１で貯蔵し、２４時間で測定したときに約３ｐｐｍ未満の乾燥基準のＣＰＤを生成する、２３１に記載の樹脂。
［２３３］ ＣＰＤ形成性が減じられたポリアミン−エピハロヒドリン樹脂を含む組成物が、２４時間５０℃、ｐＨ１で貯蔵し、２４時間で測定したときに約１ｐｐｍ未満の乾燥基準のＣＰＤを生成する、２３２に記載の樹脂。
［２３４］ ポリアミノポリアミド−エピハロヒドリン樹脂がポリアミノポリアミド−エピクロロヒドリン樹脂を含む、２１９に記載の樹脂。
［２３５］ プレポリマーが末端封止されたプレポリマーを含む、２１９に記載の樹脂。
［２３６］ プレポリマーがアミン過剰プレポリマーを含む、２１９に記載の樹脂。
［２３７］ プレポリマーが後添加アミンプレポリマーを含む、２１９に記載の樹脂。
［２３８］ プレポリマーが約０．０７５〜０．２ｄＬ／ｇのＲＳＶを有する、２１９に記載の樹脂。
［２３９］ プレポリマーが約０．１〜０．１５ｄＬ／ｇのＲＳＶを有する、２３８に記載の樹脂。
［２４０］ プレポリマーが少なくとも約０．０５ｄＬ／ｇのＲＳＶを有する、２１９に記載の樹脂。
［２４１］ プレポリマーが少なくとも約０．０７５ｄＬ／ｇのＲＳＶを有する、２４０に記載の樹脂。
［２４２］ プレポリマーが少なくとも約０．１ｄＬ／ｇのＲＳＶを有する、２４１に記載の樹脂。
［２４３］ 貯蔵安定なポリアミノポリアミド−エピハロヒドリン樹脂であって、該ＣＰＤ形成性が減じられた樹脂を含む紙製品が、約１重量％の量のＣＰＤ形成性が減じられた樹脂を添加することについて補正を行ったときに、約２５０ｐｐｂ未満のＣＰＤを含むように紙を形成する能力がある、前記の樹脂。
［２４４］ 紙製品が約１００ｐｐｂ未満のＣＰＤを含む、２４３に記載の樹脂。
［２４５］ 紙製品が約５０ｐｐｂ未満のＣＰＤを含む、２４４に記載の樹脂。
［２４６］ 紙製品が約１０ｐｐｂ未満のＣＰＤを含む、２４５に記載の樹脂。
［２４７］ 紙製品が約１ｐｐｂ未満のＣＰＤを含む、２４６に記載の樹脂。
［２４８］ 貯蔵安定なポリアミノポリアミド−エピハロヒドリン樹脂を含む紙製品であって、約１重量％の量のＣＰＤ形成性が減じられた樹脂を添加することについて補正を行ったときに、約２５０ｐｐｂ未満のＣＰＤを含む、前記紙製品。
［２４９］ 貯蔵安定なポリアミノポリアミド−エピハロヒドリン樹脂を含む紙製品であって、約１重量％の量のＣＰＤ形成性が減じられた樹脂を添加することについて補正を行ったときに、約１００ｐｐｂ未満のＣＰＤを含む、２４８に記載の紙製品。
［２５０］ 貯蔵安定なポリアミノポリアミド−エピハロヒドリン樹脂を含む紙製品であって、約１重量％の量のＣＰＤ形成性が減じられた樹脂を添加することについて補正を行ったときに、約５０ｐｐｂ未満のＣＰＤを含む、２４９に記載の紙製品。
［２５１］ 貯蔵安定なポリアミノポリアミド−エピハロヒドリン樹脂を含む紙製品であって、約１重量％の量のＣＰＤ形成性が減じられた樹脂を添加することについて補正を行ったときに、約１０ｐｐｂ未満のＣＰＤを含む、２５０に記載の紙製品。
［２５２］ 貯蔵安定なポリアミノポリアミド−エピハロヒドリン樹脂を含む紙製品であって、約１重量％の量のＣＰＤ形成性が減じられた樹脂を添加することについて補正を行ったときに、約１ｐｐｂ未満のＣＰＤを含む、２５１に記載の紙製品。
［２５３］ 紙製品が食物製品と接触する紙製品を含む、２４８に記載の紙製品。
［２５４］ 紙製品がティーバッグまたはコーヒーフィルタを含む、２５３に記載の紙製品。
［２５５］ 紙製品が包装用厚紙、またはティッシュー及びタオルを含む紙製品を含む、２５３に記載の紙製品。
［２５６］ ポリアミノポリアミド−エピハロヒドリン樹脂が、ポリアミノポリアミド−エピクロロヒドリン樹脂を含む、２５３に記載の紙製品。
［２５７］ ポリアミノポリアミド−エピハロヒドリン樹脂が、プレポリマー乾燥１ｇあたり約０．５ミリ当量未満の酸官能価を有するポリアミノアミドプレポリマーから製造されるポリアミノポリアミド−エピハロヒドリンを含む、に記載２５６に記載の紙製品。
［２５８］ ポリアミノポリアミド−エピハロヒドリン樹脂が、乾燥プレポリマーの１ｇあたり約０．２５ミリ当量未満の酸官能価を有するポリアミノアミドプレポリマーから製造したポリアミノポリアミド−エピハロヒドリン樹脂を含む、２５７に記載の紙製品。
［２５９］ ポリアミノポリアミド−エピハロヒドリン樹脂が、乾燥プレポリマーの１ｇあたり約０．１ミリ当量未満の酸官能価を有するポリアミノアミドプレポリマーから製造したポリアミノポリアミド−エピハロヒドリン樹脂を含む、２５８に記載の紙製品。
［２６０］ プレポリマーが約０．０７５〜０．２ｄＬ／ｇのＲＳＶを有する、２５７に記載の紙製品。
［２６１］ プレポリマーが約０．１〜０．１５ｄＬ／ｇのＲＳＶを有する、２６０に記載の紙製品。
［２６２］ プレポリマーが少なくとも約０．０５ｄＬ／ｇのＲＳＶを有する、２５７に記載の紙製品。
［２６３］ プレポリマーが少なくとも約０．０７５ｄＬ／ｇのＲＳＶを有する、２６２に記載の紙製品。
［２６４］ プレポリマーが少なくとも約０．１ｄＬ／ｇのＲＳＶを有する、２６３に記載の紙製品。
［２６５］ プレポリマーが末端封止されたプレポリマーを含む、２５７に記載の紙製品。
［２６６］ プレポリマーがアミン過剰プレポリマーを含む、２５７に記載の紙製品。
［２６７］ プレポリマーが後添加アミンプレポリマーを含む、２５７に記載の紙製品。
［２６８］ 樹脂を少なくとも１種の微生物、または少なくとも１種の微生物から単離された少なくとも１種の微生物と、有機的に結合したハロゲンの残量を脱ハロゲン化するのに有効な量、及びｐＨ及び温度において接触させる、１９９に記載の樹脂。
［２６９］ 樹脂を、エピハロヒドリン、エピハロヒドリン加水分解副生物及びポリマー主鎖への有機ハロゲン結合の少なくとも１つを減じるために樹脂を処理する、１９９に記載の方法。
［２７０］ 樹脂を少なくとも１種の微生物、または少なくとも１種の微生物から単離された少なくとも１種の微生物と、有機的に結合したハロゲンの残量を脱ハロゲン化するのに有効な量、及びｐＨ及び温度において接触させる、２１５に記載の樹脂。
［２７１］ 樹脂を、エピハロヒドリン、エピハロヒドリン加水分解副生物及びポリマー主鎖への有機ハロゲン結合の少なくとも１つを減じるために樹脂を処理する、２１５に記載の方法。
［２７２］ 樹脂を少なくとも１種の微生物、または少なくとも１種の微生物から単離された少なくとも１種の微生物と、有機的に結合したハロゲンの残量を脱ハロゲン化するのに有効な量、及びｐＨ及び温度において接触させる、２１６に記載の樹脂。
［２７３］ 樹脂を、エピハロヒドリン、エピハロヒドリン加水分解副生物及びポリマー主鎖への有機ハロゲン結合の少なくとも１つを減じるために樹脂を処理する、２１６に記載の方法。
［２７４］ 樹脂を少なくとも１種の微生物、または少なくとも１種の微生物から単離された少なくとも１種の微生物と、有機的に結合したハロゲンの残量を脱ハロゲン化するのに有効な量、及びｐＨ及び温度において接触させる、２１７に記載の樹脂。
［２７５］ 樹脂を、エピハロヒドリン、エピハロヒドリン加水分解副生物及びポリマー主鎖への有機ハロゲン結合の少なくとも１つを減じるために樹脂を処理する、２１７に記載の樹脂。
［２７６］ ポリアルキレンポリアミンをジカルボン酸及び／又は二塩基エステルとプレポリマー形成反応において反応させ、そしてプレポリマー形成反応のそれより後の工程において少なくとも１種のアミンを後添加することによってポリアミノアミドプレポリマーを製造する方法。
［２７７］ アミンが、ポリアルキレンポリアミンと後添加アミンの全モル量が、ジカルボン酸の全モル量よりも大きい量で添加される、２７６に記載の方法。
［２７８］ プレポリマー形成反応が後添加アミンの添加のときに、少なくとも約７０％完了している、２７７に記載の方法。
［２７９］ プレポリマー形成反応が後添加アミンの添加のときに、少なくとも約８０％完了している、２７８に記載の方法。
［２８０］ プレポリマー形成反応が後添加アミンの添加のときに、少なくとも約９０％完了している、２７７に記載の方法。
［２８１］ 後添加アミンが単官能価アミンである、２７７に記載の方法。
［２８２］ 後添加アミンがポリアミンであ、２７７に記載の方法。
［２８３］ ポリアミンがポリアルキレンアミンである、２８２に記載の方法。
［２８４］ ジカルボン酸が、蓚酸、マロン酸、コハク酸、グルタル酸、アジピン酸及びアゼライン酸の少なくとも１種を含み；少なくとも１種の二塩基エステルがアジピン酸ジメチル、アジピン酸ジエチル、グルタル酸ジメチル、グルタル酸ジエチル、コハク酸ジメチル及びコハク酸ジエチルの少なくとも１種を含み；そして少なくとも１種のポリアルキレンアミンが、ジエチレントリアミン、ジエチレンテトラアミン、テトラエチレンペンタアミン、ジプロピレントリアミン、メチルビスアミノプロピルアミン、ビス−ヘキサメチレントリアミン、及びメチルビスアミノプロピルアミンの少なくとも１種を含む、２７７に記載の方法。
［２８５］ 少なくとも１種のジカルボン酸が、アジピン酸及びグルタル酸の少なくとも１種を含み；少なくとも１種の二塩基エステルがアジピン酸ジメチル、アジピン酸ジエチル、グルタル酸ジメチル及びグルタル酸ジエチルの少なくとも１種を含み；そして少なくとも１種のポリアルキレンアミンが、ジエチレントリアミン、ジエチレンテトラアミン、テトラエチレンペンタアミン、ジプロピレントリアミン、メチルビスアミノプロピルアミンの少なくとも１種を含む、２８４に記載の方法。
［２８６］ 少なくとも１種のジカルボン酸がアジピン酸を含む、２８５に記載の方法。
［２８７］ 少なくとも１種のニ塩基エステルがグルタル酸ジメチルを含む、２８５に記載の方法。
［２８８］ 少なくとも１種のポリアルキレンアミンがジエチレントリアミンを含む、２８５に記載の方法。
［２８９］ 少なくとも１種のポリアルキレンアミンがメチルビスアミノプロピルアミンを含む、２８５に記載の方法。
［２９０］ ２７７に記載のプレポリマーをエピハロヒドリンと反応させることによって生成されるポリアミノポリアミド−エピハロヒドリン樹脂。
［２９１］ エピハロヒドリンがエピクロロヒドリンである、２９０に記載の方法。